ФИЛЬТРУЮЩИЙ МАТЕРИАЛ ДЛЯ ТОНКОЙ ОЧИСТКИ ГАЗОВ И СПОСОБ ПОЛУЧЕНИЯ
FILTER MATERIAL FOR FINE PURIFICATION OF GASES AND PRODUCTION METHOD

Изобретение относится к области получения фильтрующих материалов из микроволокон и нановолокон, и их использования для тонкой очистки воздуха и газовых сред от дисперсных частиц, в том числе радиоактивных аэрозолей при повышенных температурах.
Известен сорбционно-фильтрующий материал для бактериальных фильтров на основе нетканого материала из волокон с диаметром 0,1-10 мкм, выполненных путем электоформования из раствора в органическом растворителе политрифторстирола, или полисульфона, или поли-2,6-диметилфениленоксида, или поли-2,6-дифенилфениленоксида, или полидифениленфталида, или полиоксидифениленфталида (RU 2055632, 07.09.2000).
Известный материал предназначен для бастериальных фильтров и не обеспечивает высокой эффективности при очистке от радиоактивных аэрозолей.
Наиболее близким по технической сущности и достигаемому результату является фильтрующий материал для тонкой очистки газов, содержащий смесь волокон из полисульфона с диаметром 0,1-0,5 мкм и с диаметром 5-10 мкм, полученных путем электростатического формования из раствора, при этом количество волокон с диаметром 0,1-0,5 мкм и с диаметром 5-10 мкм соответствует их массовому соотношению (1:25)-(1:5). Известен также способ получения упомянутого материала путем осаждения на электроде микроволокон различного диаметра из раствора полисульфона в органическом растворителе в присутствии электролитической добавки (RU 2270714, 27.02.2006).
Однако известный материал обладает недостаточной эффективностью в течение длительного времени при температурах выше 120°С из-за деформаций волокон с диаметром 0,1-0,5 мкм.
Задачей настоящего изобретения является разработка фильтрующего материала, пригодного для эффективной очистки газовых сред от аэрозолей, в том числе радиоактивных при температурах до 150°С.
Поставленная задача решается описываемым фильтрующим материалом для тонкой очистки газов, который содержит смесь волокон различного диаметра, полученных методом электроформования из раствора, микроволокна из полисульфона диаметром 5-10 мкм, и нановолокна из полидифениленфталида диаметром 300-500 нм при массовом отношении волокон из полидифениленфталида к волокнам из полисульфона, равном 1:(5-25).
Поставленная задача решается также описываемым способом получения фильтрующего материала для тонкой очистки газов методом электроформования волокон из раствора, включающим осаждение на электроде микроволокон с диаметром 5-10 мкм из системы полисульфон-дихлорэтан-электролит, и осаждение на электроде нановолокон с диаметром 300-500 нм мкм из системы полидифениленфталид-циклогексанон-диметилформамид-электролит при массовом отношении волокон из полидифениленфталида к волокнам из полисульфона, равном 1:(5-25).
Предпочтительно, осаждение волокон производят из раствора, содержащего 5-25 мас.% полисульфона в дихлорэтане и электролитическую добавку в количестве 0,01-0,2% от массы раствора, выбранную из галогенидов тетраэтиламмония и тетрабутиламмония, и из раствора, содержащего 5-25 мас.% полидифениленфталида в растворе, содержащем смесь циклогексанона и диметилформамида в объемном отношении 1:1 и электролитическую добавку в количестве 0,01-0,2% от массы раствора, выбранную из галогенидов тетраэтиламмония и тетрабутиламмония, при этом осаждение волокон из упомянутых растворов осуществляют одновременно с образованием смеси волокон.
В объеме совокупности вышеуказанных признаков полученный материал не теряет своей эффективности при работе в условиях высоких температур вплоть до 150°С.
Упомянутый технический результат достигается по следующим причинам.
Нановолокна с диаметром менее 1 мкм обладают пониженной теплостойкостью, снижающейся по мере уменьшения диаметра, поэтому для их получения был использован более термостойкий полимер - полидифениленфталид с теплостойкостью более 300°C.
Ниже приведены конкретные примеры осуществления заявленного способа получения предложенного фильтрующего материала, а также фильтрующие характеристики полученного материала.
Пример 1
-5
Приготавливают 15% раствор полисульфона в ДХЭ с добавкой тетрабутиламмония йодида 0,01 мас.% с вязкостью 7 П и электропроводностью 5·10 См/см для получения волокон с диаметром 7 мкм.
-5
Приготавливают 17 мас.% раствора полидифениленфталида в смеси ЦГН и ДМФА в соотношении 1:1 с добавкой тетрабутиламмония йодида 0,02 мас.% с вязкостью 2 П и электропроводностью 2·10 См/см для получения волокон с размером 400 нм.
Эти растворы продавливают через соответствующие дозаторы, помещенные в поле высокого напряжения 80 кВ, и получают методом электроформования на осадительном электроде волокнистый фильтрующий материал со смесью волокон 7 мкм и 400 нм с их массовым соотношением 10/1 соответственно.
Полученный материал выдерживает температуру воздуха 150°C в течение 50 часов, при этом эффективность фильтрации по частицам 0,3 мкм в разряженном состоянии составляет 99,99% при гидродинамическом сопротивлении 52 Па и линейной скорости фильтрации 1 см/с.
Полученным материалом снаряжают фильтр, содержащий рамочные элементы и сепараторы, и испытывают его в реальных условиях на АЭС.
Примеры при других заявленных параметрах сведены в таблицу.
Как видно из приведенных данных, предложенный материал является высокоэффективным средством для очистки газов от радиоактивных аэрозолей, не теряет своей эффективности в условиях длительной эксплуатации при температурах до 150°С и может быть рекомендован к использованию в атомной промышленности.